(57)【要約】【課題】  積層の安定及びかしめ強さの向上が図れ、積層した鉄心片の層間隙間を極小にでき、薄板材を使用した場合でも占積率のよい積層鉄心を製造可能な積層鉄心のかしめ構造を提供する。【解決手段】  複数の鉄心片１０にそれぞれ設けられたかしめ用突起１１を介して、各鉄心片１０をかしめ積層する積層鉄心のかしめ構造において、かしめ用突起１１は、鉄心片１０の裏面側に形成される凸部１２と、この凸部１２の直上の表面側に形成される凹部１３とで構成され、かしめ用突起１１の係合断面は、その内幅が鉄心片１０の表面側から裏面側へかけて徐々に狭く、且つその外幅が鉄心片１０の表面側から裏面側へかけて徐々に狭くなり、係合断面の内幅の最大値をａ、最小値をｂとし、更に外幅の最小値をｃ、最大値をｄとした場合、ｄ＞ａ＞ｃ＞ｂの関係を満足する。【選択図】        図１
2006025533.tif 000002
【特許請求の範囲】
【請求項１】
複数の鉄心片にそれぞれ設けられたかしめ用突起を介して、前記各鉄心片をかしめ積層する積層鉄心のかしめ構造において、
前記かしめ用突起は、前記鉄心片の裏面側に形成される凸部と、該凸部の直上の表面側に形成される凹部とで構成され、前記かしめ用突起の係合断面は、その内幅が前記鉄心片の表面側から裏面側へかけて徐々に狭く、且つその外幅が前記鉄心片の表面側から裏面側へかけて徐々に狭くなり、前記係合断面の内幅の最大値をａ、最小値をｂとし、更に外幅の最小値をｃ、最大値をｄとした場合、ｄ＞ａ＞ｃ＞ｂの関係を満足することを特徴とする積層鉄心のかしめ構造。
【請求項２】
複数の鉄心片にそれぞれ設けられたかしめ用突起を介して、前記各鉄心片をかしめ積層する積層鉄心のかしめ構造において、
前記かしめ用突起は、前記鉄心片の裏面側に形成される凸部と、該凸部の直上の表面側に形成される凹部とで構成され、前記かしめ用突起の係合断面は、その内幅が前記鉄心片の表面側から裏面側へかけて徐々に狭く、且つその外幅が前記鉄心片の表面側から裏面側へかけて実質的に同一となっており、前記係合断面の内幅の最大値をａ、最小値をｂとし、更に外幅の先端値をｃ、基端値をｄとした場合、ａ≧ｃ（＝ｄ）＞ｂの関係を満足することを特徴とする積層鉄心のかしめ構造。
【請求項３】
複数の鉄心片にそれぞれ設けられたかしめ用突起を介して、前記各鉄心片をかしめ積層する積層鉄心のかしめ構造において、
前記かしめ用突起は、前記鉄心片の裏面側に形成される凸部と、該凸部の直上の表面側に形成される凹部とで構成され、前記かしめ用突起の係合断面は、その内幅が前記鉄心片の表面側から裏面側へかけて実質的に同一となって、且つその外幅が前記鉄心片の表面側から裏面側へかけて徐々に狭くなり、前記係合断面の内幅の上端値をａ、下端値をｂとし、更に外幅の最小値をｃ、最大値をｄとした場合、ｄ＞ａ（＝ｂ）≧ｃの関係を満足することを特徴とする積層鉄心のかしめ構造。
【請求項４】
請求項１〜３のいずれか１項に記載の積層鉄心のかしめ構造において、前記かしめ用突起の前記凸部側面と前記凹部側面とで構成される側壁部は、その肉厚が前記鉄心片の板厚よりも薄くなっていることを特徴とする積層鉄心のかしめ構造。
【発明の詳細な説明】
【技術分野】
【０００１】
本発明は、複数の鉄心片を積層して製造される積層鉄心のかしめ構造に関する。
【背景技術】
【０００２】
従来、図５〜図７に示すように、複数の鉄心片９０にそれぞれ設けられたかしめ用突起９１を介して、各鉄心片９０をかしめ積層し積層鉄心を製造している。
このかしめ用突起９１は、鉄心片９０の裏面側に形成された凸部９２と、この凸部９２の直上に形成される凹部９３とで構成され、凸部９２の外側面と凹部９３の内側面とがストレート形状、即ちかしめ用突起９１の係合断面（鉄心片９０の半径方向の切断面、即ち図５のＹ−Ｙ矢視断面）を見た場合、図７に示すように、凸部９２と凹部９３の側面を示す線が垂直になっている。なお、凸部９２には凹部９３に嵌合するための嵌合代が設けられている。
このため、凸部９２を順次他の鉄心片９０の凹部９３に嵌合圧着する場合、その位置合わせが難しく、凸部９２が凹部９３に装入される前に変形し、凸部９２を隙間がないように他の鉄心片９０の凹部９３にうまく押し込むことができないという問題があった。
また、特許文献１に記載されているように、かしめ用突起を構成する凸部（突出部）が突出方向に狭くなるようにテーパー状をなした鉄心片をかしめ積層した積層鉄心も提案されている。
【０００３】
【特許文献１】実開昭５７−９５０４５号公報
【発明の開示】
【発明が解決しようとする課題】
【０００４】
しかしながら、この積層鉄心においても、凸部の外側面と凹部の内側面とがストレート形状となっているため、鉄心片の積層時に裏面側の凸部が変形しないと他の鉄心片の表面側の凹部に入りにくく、またこれにより、各鉄心片間の隙間を極小にすることができないという問題があった。
なお、かしめ用突起の凸部の外側面と凹部の内側面とがストレート形状となっているため、複数の鉄心片をかしめ積層する場合の嵌合代を、現状よりも増大させることができず、かしめ強さの更なる向上を図ることができないという問題もあった。
【０００５】
本発明はかかる事情に鑑みてなされたもので、積層の安定及びかしめ強さの向上が図れ、積層した鉄心片の層間隙間を極小にでき、薄板材を使用した場合でも占積率のよい積層鉄心を製造可能な積層鉄心のかしめ構造を提供することを目的とする。
【課題を解決するための手段】
【０００６】
前記目的に沿う請求項１記載の積層鉄心のかしめ構造は、複数の鉄心片にそれぞれ設けられたかしめ用突起を介して、前記各鉄心片をかしめ積層する積層鉄心のかしめ構造において、
前記かしめ用突起は、前記鉄心片の裏面側に形成される凸部と、該凸部の直上の表面側に形成される凹部とで構成され、前記かしめ用突起の係合断面は、その内幅が前記鉄心片の表面側から裏面側へかけて徐々に狭く、且つその外幅が前記鉄心片の表面側から裏面側へかけて徐々に狭くなり、前記係合断面の内幅の最大値をａ、最小値をｂとし、更に外幅の最小値をｃ、最大値をｄとした場合、ｄ＞ａ＞ｃ＞ｂの関係を満足する。
請求項１記載の積層鉄心のかしめ構造において、かしめ用突起の形状は、平面視して例えば矩形（長方形又は正方形）又は円形である。
ここで、かしめ用突起の係合断面の内幅及び外幅が、鉄心片の表面側から裏面側へかけて徐々に狭くなっているとは、凸部及び凹部の形状が、鉄心片の表面側から裏面側へかけて先細りのテーパー形状となっていることを意味する。
また、凹部の形状は、凹部内に凸部が装入し易く、嵌合するための嵌合代が形成されるように、かしめ用突起の係合断面の最大内幅が最小外幅よりも大きく、かつその最小内幅が最小外幅より小さくなっている。
【０００７】
前記目的に沿う請求項２記載の積層鉄心のかしめ構造は、複数の鉄心片にそれぞれ設けられたかしめ用突起を介して、前記各鉄心片をかしめ積層する積層鉄心のかしめ構造において、
前記かしめ用突起は、前記鉄心片の裏面側に形成される凸部と、該凸部の直上の表面側に形成される凹部とで構成され、前記かしめ用突起の係合断面は、その内幅が前記鉄心片の表面側から裏面側へかけて徐々に狭く、且つその外幅が前記鉄心片の表面側から裏面側へかけて実質的に同一となっており、前記係合断面の内幅の最大値をａ、最小値をｂとし、更に外幅の先端値をｃ、基端値をｄとした場合、ａ≧ｃ（＝ｄ）＞ｂの関係を満足する。
請求項２記載の積層鉄心のかしめ構造において、かしめ用突起の形状は、平面視して例えば矩形又は円形である。
ここで、かしめ用突起の係合断面の外幅が、鉄心片の表面側から裏面側へかけて実質的に同一となっているとは、凸部の外側面がストレート形状となっていることを意味する。
凹部の形状は、凹部内に凸部が嵌合するための嵌合代が形成されるように、鉄心片の表面側から裏面側へかけて先細りのテーパー形状（係合断面が逆台形状）になっている。
【０００８】
前記目的に沿う請求項３記載の積層鉄心のかしめ構造は、複数の鉄心片にそれぞれ設けられたかしめ用突起を介して、前記各鉄心片をかしめ積層する積層鉄心のかしめ構造において、
前記かしめ用突起は、前記鉄心片の裏面側に形成される凸部と、該凸部の直上の表面側に形成される凹部とで構成され、前記かしめ用突起の係合断面は、その内幅が前記鉄心片の表面側から裏面側へかけて実質的に同一となって、且つその外幅が前記鉄心片の表面側から裏面側へかけて徐々に狭くなり、前記係合断面の内幅の上端値をａ、下端値をｂとし、更に外幅の最小値をｃ、最大値をｄとした場合、ｄ＞ａ（＝ｂ）≧ｃの関係を満足する。
請求項３記載の積層鉄心のかしめ構造において、かしめ用突起の形状は、平面視して例えば矩形又は円形である。
ここで、かしめ用突起の係合断面の外幅が、鉄心片の表面側から裏面側へかけて徐々に狭くなっているとは、凸部の形状が、鉄心片の表面側から裏面側へかけて先細りのテーパー形状となっていることを意味する。
また、凹部の形状は、凹部内に凸部が嵌合するための嵌合代が形成されるように、かしめ用突起の係合断面の最大外幅よりも（内幅が）小さくなっている。
【０００９】
請求項４記載の積層鉄心のかしめ構造は、請求項１〜３記載の積層鉄心のかしめ構造において、前記かしめ用突起の前記凸部側面と前記凹部側面とで構成される側壁部は、その肉厚が前記鉄心片の板厚よりも薄くなっている。
請求項４記載の積層鉄心のかしめ構造において、側壁部の肉厚とは、凸部側面と凹部側面との最短距離に相当する。ここで、側壁部の厚みは、鉄心片の板厚より例えば１％以上２０％以下程度薄くすることが好ましい。
【発明の効果】
【００１０】
請求項１及びこれに従属する請求項４記載の積層鉄心のかしめ構造は、かしめ用突起の係合断面の最大内幅をａ、最小内幅をｂ、最小外幅をｃ、及び最大外幅をｄとした場合に、ａ＞ｃの関係を満足しているので、鉄心片の凹部と凸部の位置を合わせ易く、従来のように、凸部が凹部に装入される前に凸部を変形させることなく、他の鉄心片の凹部に押し込むことができる。また、ｄ＞ａかつｃ＞ｂの関係を満足しているので、従来のように、凸部の外側面と凹部の内側面とがストレート形状になった場合と比較して嵌合代を大きくできる。
これより、積層の安定及びかしめ強さの向上が図れ、積層される鉄心片の層間隙間を極小にでき、薄板材を使用した場合でも、占積率のよい積層鉄心を提供できる。
【００１１】
請求項２及びこれに従属する請求項４記載の積層鉄心のかしめ構造は、かしめ用突起の係合断面の最大内幅をａ、最小内幅をｂ、先端外幅をｃ、及び基端外幅をｄとした場合に、ａ≧ｃの関係、好ましくはａ＞ｃの関係を満足しているので、鉄心片の凹部と凸部の位置を合わせ易くすることが可能になる。また、ｃ（＝ｄ）＞ｂの関係を満足しているので、従来のように、凸部の外側面と凹部の内側面とがストレート形状になった場合と比較して嵌合代を大きくでき、かしめ強さを更に向上させることができる。
【００１２】
請求項３及びこれに従属する請求項４記載の積層鉄心のかしめ構造は、かしめ用突起の係合断面の上端内幅をａ、下端内幅をｂ、最小外幅をｃ、及び最大外幅をｄとした場合に、ａ≧ｃの関係、好ましくはａ＞ｃの関係を満足しているので、鉄心片の凹部と凸部の位置を合わせ易くすることが可能になる。また、ｄ＞ａ（＝ｂ）の関係を満足しているので、従来のように、凸部の外側面と凹部の内側面とがストレート形状になった場合と比較して嵌合代を大きくでき、かしめ強さを更に向上させることができる。
【００１３】
特に、請求項４記載の積層鉄心のかしめ構造は、かしめ用突起の側壁部の肉厚を、鉄心片の板厚よりも薄くするので、積層される各鉄心片の層間隙間を極小にすることが可能になり、電気特性の更なる向上を図ることが可能な積層鉄心を提供できる。
【発明を実施するための最良の形態】
【００１４】
続いて、添付した図面を参照しつつ、本発明を具体化した実施の形態につき説明し、本発明の理解に供する。
ここで、図１（Ａ）、（Ｂ）はそれぞれ本発明の第１の実施の形態に係る積層鉄心のかしめ構造を適用する鉄心片の側断面図、積層状態を示す説明図、図２（Ａ）、（Ｂ）はそれぞれ本発明の第２の実施の形態に係る積層鉄心のかしめ構造を適用する鉄心片の側断面図、積層状態を示す説明図、図３（Ａ）、（Ｂ）はそれぞれ鉄心片の製造方法を示す説明図、（Ｃ）は製造した鉄心片の積層状態を示す説明図、図４（Ａ）は鉄心片の他の製造方法を示す説明図、（Ｂ）は製造した鉄心片の積層状態を示す説明図である。
【００１５】
図１（Ａ）、（Ｂ）に示すように、本発明の第１の実施の形態に係る積層鉄心のかしめ構造は、複数の鉄心片１０にそれぞれ設けられたかしめ用突起１１を介して、各鉄心片１０をかしめ積層するかしめ構造であって、積層の安定及びかしめ強さの向上を図り、積層した各鉄心片１０の層間隙間を極小にでき、占積率のよい積層鉄心を製造可能にするものである。なお、複数の鉄心片１０は、例えば、厚みが０．５ｍｍ以下程度の電磁鋼板（磁性鉄板の一例）から打ち抜かれたものである。以下、詳しく説明する。
【００１６】
図１（Ａ）に示すように、かしめ用突起１１は、鉄心片１０の裏面側に形成される凸部１２と、この凸部１２の直上の表面側に形成される凹部１３とで構成されている。凸部１２は、鉄心片１０の表面側から裏面側へかけて徐々に狭くなる先細りのテーパー形状、即ちかしめ用突起１１の係合断面の外幅が、鉄心片１０の表面側から裏面側へかけて徐々に狭くなっている。また、鉄心片１０の凸部１２は、この鉄心片１０が積層される他の鉄心片１０の凹部１３に装入されて嵌合されるため、かしめ用突起１１の係合断面の内幅が、鉄心片１０の表面側から裏面側へかけて徐々に狭くなっている。
【００１７】
かしめ用突起１１の係合断面は、鉄心片１０の表面側の凹部１３の最大内幅（凹部１３の上端部の内幅）をａ、凹部１３の最小内幅（凹部１３の底部の内幅）をｂとし、更に鉄心片１０の裏面側の凸部１２の最小外幅（凸部１２の先端部の外幅）をｃ、凸部１２の最大外幅（凸部１２の基端部の外幅）をｄとした場合に、ｄ＞ａ＞ｃ＞ｂの関係が成立する。
なお、鉄心片の表面側に形成される凹部の内側面の形状をストレート形状、即ちかしめ用突起の係合断面の内幅を、鉄心片の表面側から裏面側へかけて実質的に同一にすることも可能であり、この場合、かしめ用突起の係合断面の内幅の上端値をａ、内幅の下端値をｂとして、ｄ＞ａ（＝ｂ）≧ｃの関係を満足させることが可能である。
【００１８】
ここで、かしめ用突起１１の凹部１３に対して、凸部１２がどの程度大きければ、積層された各鉄心片１０が外れることなく、しかも安定した品質を備えた積層鉄心を製造できるかについて説明する。
鉄心片１０の裏面に対するかしめ用突起１１の凸部側面１４の傾斜角度と、鉄心片１０の表面に対するかしめ用突起１１の凹部側面１５の傾斜角度とを、実質的に同一角度θ１とした場合、積層された隣り合う鉄心片１０の最大静止摩擦力Ｆは、Ｆ＝μＮ＝ｔａｎθ１・Ｎの関係で示される。ここで、μ（＝ｔａｎθ１）は静止摩擦係数、Ｎは垂直抗力をそれぞれ示す。
【００１９】
このとき、積層された各鉄心片１０のかしめが外れないようにするためには、かしめが外れる方向（本実施の形態においては上下方向）に加わる力よりも最大静止摩擦力Ｆが大きくなるように、即ち静止摩擦係数μが大きくなるように、凸部側面１４及び凹部側面１５の傾斜角度θ１を、例えば、７０度以上９０度未満、好ましくは８０度以上９０度未満、更に好ましくは８５度以上９０度未満の範囲内に設定する。
なお、ここでは、凸部側面１４及び凹部側面１５の傾斜角度θ１が、同一となっている場合について説明したが、その角度の差が、例えば５度程度（好ましくは３度）の範囲内で異なっていてもよい。
【００２０】
また、係合断面の外幅と内幅の大きさは、凸部１２を凹部１３へ嵌合した場合に、鉄心片１０の厚み方向同一位置における凸部１２と凹部１３の１箇所（片側）の嵌合代を例えば０を超え１５μｍ以下（係合断面全体で３０μｍ以下）の範囲内に調整できるようにすることが好ましい。従って、鉄心片１０の厚み方向同一位置では、係合断面の外幅を内幅より３０μｍ以下の範囲で大きくする。なお、嵌合代は、鉄心片の材質（例えば、弾性率）を考慮して決定され、例えば、素材の弾性変形領域内とすることが好ましいが、塑性変形領域内であっても構わない。
この凹部１３の深さは、十分なかしめ強度が得られれば、例えば、鉄心片１０の厚みの５０％以上（上限は例えば１１０％以下）とすることが好ましい。
【００２１】
このかしめ用突起１１は、平面視して長方形となっており、その断面形状が、鉄心片１０の円周方向及び半径方向のいずれも、上記した条件を満足する形状となっている。なお、従来は、鉄心片の凸部の外側面と凹部の内側面がストレート形状、即ちかしめ用突起の係合断面が垂直となっているものがあり、これが前記した種々の問題を招いているため、この係合断面のみを前記した形状とし、他の断面形状を従来のテーパー形状とすることも可能である。
以上に示したかしめ用突起１１を、プレス用金型のダイ及びパンチを使用して電磁鋼板に形成し、この電磁鋼板から打ち抜いた複数の鉄心片１０を、図１（Ｂ）に示すように、順次かしめ積層することにより、積層鉄心が製造される。
【００２２】
続いて、本発明の第２の実施の形態に係る積層鉄心のかしめ構造について説明する。
図２（Ａ）、（Ｂ）に示すように、かしめ用突起２０は、鉄心片２１の裏面側に形成される凸部２２と、この凸部２２の直上の表面側に形成される凹部２３とで構成されている。
かしめ用突起２０の係合断面の外幅は、鉄心片２１の表面側から裏面側へかけて実質的に同一、即ち凸部２２の外側面がストレート形状となっている。また、鉄心片２１の凸部２２は、この鉄心片２１が積層される他の鉄心片２１の凹部２３に装入されて嵌合されるため、凹部２３の形状が、鉄心片２１の表面側から裏面側へかけて先細りのテーパー形状（係合断面が逆台形状）になっている。
【００２３】
ここで、かしめ用突起２０の係合断面は、鉄心片２１の表面側の凹部２３の最大内幅（凹部２３の上端部の内幅）をａ、凹部２３の最小内幅（凹部２３の底部の内幅）をｂとし、更に鉄心片２１の裏面側の凸部２２の外幅の先端値をｃ、外幅の基端値をｄとした場合、ａ≧ｃ（＝ｄ）＞ｂの関係が成立する。
なお、凹部側面２４の傾斜角度θ２は、前記した条件を考慮して、例えば、７０度以上９０度未満、好ましくは８０度以上９０度未満、更に好ましくは８５度以上９０度未満の範囲内に設定する。また、嵌合代についても、前記した条件を考慮して、凸部２２を凹部２３へ嵌合した場合に、鉄心片２１の厚み方向同一位置における凸部２２と凹部２３の１箇所（片側）の嵌合代を例えば０を超え１５μｍ以下（係合断面全体で３０μｍ以下）の範囲内に調整できるようにすることが好ましい。
【００２４】
なお、前記した各鉄心片１０、２１のかしめ用突起１１、２０の成形時においては、以下の加工処理を行うことが好ましい。なお、この加工処理は、前記した各鉄心片１０、２１、及び前記した条件を満足する別の鉄心片にも適用できるため、異なる符号を付して以下説明する。
まず、図３（Ａ）に示すように、つぶし用パンチ３０とつぶし用ダイ３１とを使用し、電磁鋼板３２に対してつぶし加工を行う。これにより、かしめ用突起３３の凹部側面３４と凸部側面３５とで形成される側壁部（傾斜部）３６に相当する部分に、電磁鋼板３２の板厚よりも肉薄となった薄肉部３７が形成される。なお、薄肉部３７の厚みは、電磁鋼板３２から製造される鉄心片３８の板厚の例えば１％以上２０％以下程度薄くすることが好ましい。
【００２５】
引き続き、図３（Ｂ）に示すように、薄肉加工が施された薄肉部３７に対し、ベンド用パンチ（曲げ用パンチ）３９とベンド用ダイ（曲げ用ダイ）４０とを使用して、前記した関係を満足する形状のかしめ用突起３３を形成する。このとき、かしめ用突起３３の底面は、スプリング（図示しない）により上下動可能に設けられたノックピン（ダウエルピン）４１によって位置決めされる。
このようにして製造した鉄心片３８は、積層される鉄心片３８のかしめ用突起３３の側壁部３６の当り分（嵌合代に使用可能な厚み以上の余剰厚み分）だけ、その板厚が予めつぶされている。このため、図３（Ｃ）に示すように、鉄心片３８の凸部４２を他の鉄心片３８の凹部４３に装入して嵌合し、各鉄心片３８を積層した場合、積層間の隙間ができにくく、その隙間を最小にすることができ、また例えば製造後の積層鉄心の品質確認を容易にできる。
【００２６】
また、前記した加工処理の代わりに、以下の加工処理を行うこともできる。
まず、図４（Ａ）に示すように、ベンド用パンチ４４とベンド用ダイ４５とを使用し、電磁鋼板に対してつぶし加工と曲げ加工とを同時に行う。これにより、かしめ用突起４６の凹部側面４７と凸部側面４８とで形成される側壁部（傾斜部）４９に相当する部分の厚みを、製造する鉄心片５０の板厚よりも薄くする。この場合、ノックピン（図示しない）は、例えばベンドダイ４５の周囲に設ける。
このようにして製造した鉄心片５０は、かしめ用突起４６の側壁部４９の当り分だけ、その板厚が予めつぶされている。このため、図４（Ｂ）に示すように、鉄心片５０の凸部５１を他の鉄心片５０の凹部５２に装入して嵌合し、各鉄心片５０を積層することで、積層間の隙間ができにくく、その隙間を最小にすることができる。また、つぶし加工と曲げ加工とを１つの工程で実施できるので、製造時間の短縮を図ることが可能になる。
【００２７】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の積層鉄心のかしめ構造を構成する場合も本発明の権利範囲に含まれる。
また、前記実施の形態においては、かしめ用突起の形状が、平面視して長方形となった場合について説明したが、平面視して正方形又は円形となっていてもよい。
【図面の簡単な説明】
【００２８】
【図１】（Ａ）、（Ｂ）はそれぞれ本発明の第１の実施の形態に係る積層鉄心のかしめ構造を適用する鉄心片の側断面図、積層状態を示す説明図である。
【図２】（Ａ）、（Ｂ）はそれぞれ本発明の第２の実施の形態に係る積層鉄心のかしめ構造を適用する鉄心片の側断面図、積層状態を示す説明図である。
【図３】（Ａ）、（Ｂ）はそれぞれ鉄心片の製造方法を示す説明図、（Ｃ）は製造した鉄心片の積層状態を示す説明図である。
【図４】（Ａ）は鉄心片の他の製造方法を示す説明図、（Ｂ）は製造した鉄心片の積層状態を示す説明図である。
【図５】従来例に係る鉄心片の平面図である。
【図６】図５のＸ−Ｘ矢視断面図である。
【図７】図５のＹ−Ｙ矢視断面図である。
【符号の説明】
【００２９】
１０：鉄心片、１１：かしめ用突起、１２：凸部、１３：凹部、１４：凸部側面、１５：凹部側面、２０：かしめ用突起、２１：鉄心片、２２：凸部、２３：凹部、２４：凹部側面、３０：つぶし用パンチ、３１：つぶし用ダイ、３２：電磁鋼板、３３：かしめ用突起、３４：凹部側面、３５：凸部側面、３６：側壁部、３７：薄肉部、３８：鉄心片、３９：ベンド用パンチ、４０：ベンド用ダイ、４１：ノックピン、４２：凸部、４３：凹部、４４：ベンド用パンチ、４５：ベンド用ダイ、４６：かしめ用突起、４７：凹部側面、４８：凸部側面、４９：側壁部、５０：鉄心片、５１：凸部、５２：凹部
【図１】
2006025533.tif 000003
【図２】
2006025533.tif 000004
【図３】
2006025533.tif 000005
【図４】
2006025533.tif 000006
【図５】
2006025533.tif 000007
【図６】
2006025533.tif 000008
【図７】
2006025533.tif 000009